(57)【要約】【課題】インクの吸収性・乾燥性に優れ、且つ印刷物を屋外に長期間暴露する場合にも耐水・防汚処理を必要としない溶剤系インク用インクジェット受容シートの提供。【解決手段】基材シートの少なくとも片面に、ポリエーテル、ポリエステル、ポリカーボネート、またはポリウレタンから選ばれる少なくとも１種の構造を側鎖に有するビニル系重合体（Ａ）を含むインク受容層を有することを特徴とする溶剤系インク用インクジェット受容シート。【選択図】    なし【特許請求の範囲】
【請求項１】
基材シートの少なくとも片面に、ポリエーテル、ポリエステル、ポリカーボネート、またはポリウレタンから選ばれる少なくとも１種の構造を側鎖に有するビニル系重合体（Ａ）を含むインク受容層を有することを特徴とする溶剤系インク用インクジェット受容シート。
【請求項２】
重合体（Ａ）が、不飽和二塩基酸（ａ１）とエチレン性不飽和二重結合を有する（ａ１）以外の単量体（ａ２）との共重合体（ａ）と、カルボキシル基と反応可能な官能基を有する、ポリエーテル、ポリエステル、ポリカーボネート、またはポリウレタンから選ばれる少なくとも１種（ｂ）との縮合反応により得られるグラフト重合体である請求項１記載の溶剤系インク用インクジェット受容シート。
【請求項３】
単量体（ａ２）の一部が、極性基とエチレン性不飽和二重結合を有する単量体である請求項２記載の溶剤系インク用インクジェット受容シート。
【請求項４】
単量体（ａ２）の一部が、炭素数３から１２のアルキル基とエチレン性不飽和二重結合を有する単量体である請求項２または３記載の溶剤系インク用インクジェット受容シート。
【請求項５】
単量体（ａ２）の一部が、脂肪族環とエチレン性不飽和二重結合を有する単量体である請求項２ないし４いずれか記載の溶剤系インク用インクジェット受容シート。
【請求項６】
重合体（Ａ）の重量平均分子量が１０万以上１５０万以下である請求項１ないし５いずれか記載の溶剤系インク用インクジェット受容シート。
【請求項７】
ビニル系重合体（Ａ）の側鎖を構成する構造が、極性基を有することを特徴とする請求項１ないし６いずれか記載の溶剤系インク用インクジェット受容シート。
【請求項８】
インク受容層が、更に、ポリイソシアネート化合物（Ｂ）を含むことを特徴とする請求項１ないし７いずれか記載の溶剤系インク用インクジェット受容シート。
【発明の詳細な説明】
【０００１】
【発明の属する技術分野】
本発明は、溶剤系インクを用いたインクジェット記録に用いられるインクジェット受容シートに関する。
【０００２】
【従来の技術】
近年、インクジェットプリンターの高解像度、高濃度、高速化に伴い、さまざまな分野でインクジェット記録方式による印刷が行われるようになってきた。例えば、デジタルカメラで撮影した写真の出力や印刷の校正刷り等の屋内で使用するものから、ポスターや看板等の屋外で使用するものまで用途は様々である。
ところで、現在インクジェット記録に用いられているインクの着色成分は、染料と顔料の２つに大別できる。
染料インクを用いた場合、インクの発色が良いというメリットがあるものの、インクの耐水性が悪い、色が経時で変化する等の問題を有しているため、印刷物の長期保存や屋外での使用には不向きである。
【０００３】
一方、顔料インクを用いた場合、インクの発色という面で染料インクに劣るものの、近年の顔料分散技術の向上により染料インク並の発色が可能となりつつあり、さらに耐候性の良い顔料を使用することにより、長期保存や屋外耐候性に優れた印刷物の作成が可能である。
そのため、インクジェット記録用インク、特に屋外看板・広告に用いられるインクは、染料インクから顔料インクへと変わりつつある。
また、インクジェット記録に用いられている顔料インクの液状媒体は、水系媒体と溶剤系（非水系）媒体の２つに大別できる。
【０００４】
水系顔料インクは、成分の大半が水である為、インクジェットプリンターのヘッドが詰まることが少ない、臭気が無く扱い易いという特徴を有している。しかし、インク自体が水溶性であるため、印刷物を屋外で使用する際には、インクが雨や汚染物質等で濡れてにじまないように、印刷済みのインクジェット受容シート上に耐水・防汚処理を施さなければならない。耐水・防汚処理方法としては、例えば、厚みが数μｍ〜数１０μｍの塩化ビニルフィルムやポリエチレンテレフタレートフィルム等の材料を使用した透明粘着フィルムを印刷済みのインクジェット受容シート上に貼る方法、液体状の耐水性の樹脂を印刷済みのインクジェット用受容シート上に数μｍ塗布する方法等が挙げられる。
【０００５】
一方、溶剤系（非水系）顔料インクは、プリンターのヘッドに詰まりやすい、臭気がある等の問題は有るが、水系インクに比べてインク自体の耐水性が優れている。
そして、従来の溶剤系（非水系）インク用インクジェット受容シートは、インクの吸収性向上を目的として、インク受容層に炭酸カルシウムやカオリン等の無機フィラーが添加されている（例えば、特許文献１〜２参照。）。
【０００６】
【特許文献１】
特開２００１−２６０５２４号公報
【特許文献２】
特開２００１−２６０５２５号公報
【０００７】
しかし、従来の溶剤系（非水系）インク用インクジェット受容シートは、無機フィラーと無機フィラーの隙間、あるいは無機フィラー中に水や汚れが付着しやすく、インクジェット受容シート自体が、充分な耐水性を有していなかった。そのため、印刷物を屋外で使用する際、本来、耐水・防汚処理が不要である溶剤系（非水系）顔料インクを使用しているにも関わらず、印刷済みのインクジェット受容シート上に耐水・防汚処理を施さなければならなかった。
そこで、本発明は、インクの吸収性・乾燥性に優れ、且つ印刷物を屋外に長期間暴露する場合にも耐水・防汚処理を必要としない溶剤系インク用インクジェット受容シートの提供を目的とする。
【０００８】
【発明が解決しようとする課題】
本発明における溶剤系インク用インクジェット受容シートは、基材シートの少なくとも片面に、ポリエーテル、ポリエステル、ポリカーボネート、またはポリウレタンから選ばれる少なくとも１種の構造を側鎖に有するビニル系重合体（Ａ）を含むインク受容層を設けることにより、溶剤系インクの良好な吸収性および乾燥性と、印刷物の耐候性、耐水性および防汚性とを両立させたものである。
すなわち、本発明における溶剤系インク用インクジェット受容シートは、基材シートの少なくとも片面に、ポリエーテル、ポリエステル、ポリカーボネート、またはポリウレタンから選ばれる少なくとも１種の構造を側鎖に有するビニル系重合体（Ａ）を含むインク受容層を有する溶剤系インク用インクジェット受容シートである。
【０００９】
【発明の実施の形態】
インク受容層は、ポリエーテル、ポリエステル、ポリカーボネート、またはポリウレタンから選ばれる少なくとも１種の構造を側鎖に有するビニル系重合体（Ａ）および必要に応じてポリイソシアネート化合物（Ｂ）を含む。ポリイソシアネート化合物（Ｂ）は、重合体（Ａ）の主鎖や側鎖にイソシアネート基と反応可能な極性基がある場合に、該極性基と架橋反応することにより、印刷物により高い耐候性や、耐擦過性、耐溶剤性を付与することができる。
【００１０】
まず、重合体（Ａ）について説明する。
重合体（Ａ）は、高い耐候性を有するビニル系重合体骨格からなる主鎖と、溶剤系インクとの相溶性を向上させる働きをするポリエーテル、ポリエステル、ポリカーボネート、またはポリウレタンから選ばれる少なくとも１種の構造からなる側鎖とを、同一分子内に有しており、インク受容層に高いインク吸収性、インク乾燥性等の様々な印刷適性、および耐候性を付与するために用いられる。
【００１１】
重合体（Ａ）は、エチレン性不飽和二重結合を有する単量体を重合させて得られるビニル系重合体の主鎖に、ポリエーテル、ポリエステル、ポリカーボネート、またはポリウレタンから選ばれる少なくとも１種の構造を側鎖として導入した、ポリエーテル、ポリエステル、ポリカーボネート、またはポリウレタングラフトビニル系重合体である。
重合体（Ａ）の側鎖を構成する構造は、ポリイソシアネート化合物（Ｂ）と架橋反応させて印刷物により高い耐候性や、耐擦過性、耐溶剤性を付与するため、水酸基、アミノ基、カルボキシル基等のイソシアネート基と反応可能な極性基を有していてもよい。極性基としては、ポリイソシアネート化合物（Ｂ）との反応性および得られる受容シートのインクジェット印刷適性の点で水酸基が好適である。
【００１２】
側鎖の導入方法は、特に限定されることはないが、例えば、不飽和二塩基酸（ａ１）とエチレン性不飽和二重結合を有する（ａ１）以外の単量体（ａ２）との共重合体（ａ）を合成し、共重合体（ａ）のカルボン酸または無水カルボン酸部分と、カルボキシル基と反応可能な官能基を有する、ポリエーテル、ポリエステル、ポリカーボネート、またはポリウレタンから選ばれる少なくとも１種（ｂ）のカルボキシル基と反応可能な官能基とを縮合反応させることにより導入することができる。
【００１３】
共重合体（ａ）の合成に使用可能な不飽和二塩基酸（ａ１）の例としては、マレイン酸、無水マレイン酸、フマル酸、メサコン酸、シトラコン酸、イタコン酸、クロトン酸、ジフェニルメタン−ジ−γ−ケトクロトン酸等が挙げられる。
不飽和二塩基酸（ａ１）は、要求性能に応じて、１種、または２種以上を混合して用いることができる。また、共重合体（ａ）の原料となる単量体中の不飽和二塩基酸（ａ１）の割合は、好ましくは０．０１〜３０重量％、更に好ましくは０．０５〜１０重量％である。不飽和二塩基酸（ａ１）の割合が３０重量％を越える場合には、得られる重合体（Ａ）の安定性が低下し、０．０１重量％未満の場合にはインク受容層のインク吸収性が不充分となる。
【００１４】
エチレン性不飽和二重結合を有する（ａ１）以外の単量体（ａ２）としては、（メタ）アクリル系単量体、芳香族ビニル単量体、オレフィン系炭化水素単量体、ビニルエーテル単量体等を用いることができる。中でも、反応性および得られる受容シートの印刷適性の点で（メタ）アクリル系単量体が好適である。
特に、単量体（ａ２）の一部を、極性基とエチレン性不飽和二重結合を有する単量体とすると、インク受容層と溶剤系インクとの相溶性がより向上し、インク吸収性の良好なインク受容層を得ることができる。また、インク受容層がポリイソシアネート化合物（Ｂ）を含む場合には、化合物（Ｂ）との架橋反応により、より架橋密度の高いインク受像層を形成することが可能となり、より高い耐候性を有する受容シートを得ることができる。
極性基としては、水酸基、アミノ基、カルボキシル基等が挙げられるが、反応性および得られる受容シートの印刷適性の点で水酸基が好適である。
【００１５】
水酸基を有する（メタ）アクリル系単量体としては、２−ヒドロキシエチル（メタ）アクリレート、１−ヒドロキシプロピル（メタ）アクリレート、２−ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、ポリテトラメチレングリコールモノ（メタ）アクリレート等が挙げられる。
【００１６】
アミノ基を有する（メタ）アクリル系単量体としては、メチルアミノエチル（メタ）アクリレート、エチルアミノエチル（メタ）アクリレート、ブチルアミノエチル（メタ）アクリレート、ｔブチルアミノエチル（メタ）アクリレート等のモノアルキルアミノアルキル（メタ）アクリレート、Ｎ，Ｎ−ジメチルアミノエチル（メタ）アクリレート、Ｎ，Ｎ−ジエチルアミノ（メタ）アクリレート、Ｎ，Ｎ−ジブチルアミノエチル（メタ）アクリレート等のＮ，Ｎ−ジアルキルアミノアルキル（メタ）アクリレート等が挙げられる。
カルボキシル基を有する（メタ）アクリル系単量体としては、アクリル酸、メタクリル酸等が挙げられる。
ビニル単量体としては、ヒドロキシスチレン、ビニルアルコール等が挙げられる。
【００１７】
極性基とエチレン性不飽和二重結合を有する単量体（ａ２）は、要求性能に応じて、１種、または２種以上を混合して用いることができる。また、共重合体（ａ）の原料となる単量体中の極性基とエチレン性不飽和二重結合を有する単量体（ａ２）の割合は、好ましくは０．１〜３９重量％、更に好ましくは１〜２０重量％である。極性基とエチレン性不飽和二重結合を有する単量体（ａ２）の割合が３９重量％を越える場合には得られる重合体（Ａ）の安定性が低下し、０．１重量％未満の場合にはインク受容層のインク吸収性が不充分となる。
【００１８】
また、単量体（ａ２）の一部を、炭素数３から１２のアルキル基とエチレン性不飽和二重結合を有する単量体とした場合にも、インク受容層と溶剤系顔料インクとの相溶性が向上し、インク吸収性の良好なインク受容層を得ることができる。
炭素数３から１２のアルキル基とエチレン性不飽和二重結合を有する単量体（ａ２）としては、ブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、２−エチルヘキシル（メタ）アクリレート、ラウリル（メタ）アクリレート等のアルキル（メタ）アクリレート等が挙げられる。
【００１９】
炭素数３から１２のアルキル基とエチレン性不飽和二重結合を有する単量体（ａ２）は、要求性能に応じて、１種、または２種以上を混合して用いることができる。また、共重合体（ａ）の原料となる単量体中の炭素数３から１２のアルキル基とエチレン性不飽和二重結合を有する単量体（ａ２）の割合は、好ましくは１０〜６９重量％、更に好ましくは２０〜５０重量％である。炭素数３から１２のアルキル基とエチレン性不飽和二重結合を有する単量体（ａ２）の割合が６９重量％を越える場合には得られる受容シートのインク乾燥性が低下し、１０重量％未満の場合にはインク受容層のインク吸収性が低下する。
【００２０】
また、単量体（ａ２）の一部を、脂肪族環とエチレン性不飽和二重結合を有する単量体とすると、インク乾燥性の良好なインク受容層を得ることができる。
脂肪族環とエチレン性不飽和二重結合を有する単量体（ａ２）としては、例えば、シクロヘキシル（メタ）アクリレート、ジシクロペンタニル（メタ）アクリレート、ジシクロペンタニル（メタ）アクリレート、ジシクロペンタニルオキシエチル（メタ）アクリレート、ジシクロペンタニルオキシプロピル（メタ）アクリレート、トリシクロペンタニル（メタ）アクリレート、トリシクロペンタニルオキシエチル（メタ）アクリレート、イソボルニル（メタ）アクリレート等の脂肪族環を有するアルキル（メタ）アクリレート等が挙げられる。
【００２１】
脂肪族環とエチレン性不飽和二重結合を有する単量体（ａ２）は、要求性能に応じて、１種、または２種以上を混合して用いることができる。また、共重合体（ａ）の原料となる単量体中の脂肪族環とエチレン性不飽和二重結合を有する単量体（ａ２）の割合は、好ましくは０．５〜３９重量％、更に好ましくは５〜３０重量％である。脂肪族環とエチレン性不飽和二重結合を有する単量体（ａ２）の割合が３９重量％を越える場合には得られる受容シートのインク吸収性が低下し、５重量％未満の場合にはインク受容層のインク乾燥性が低下する。
【００２２】
上記以外の単量体（ａ２）としては、例えば、メチル（メタ）アクリレート、エチル（メタ）アクリレート、ベンジル（メタ）アクリレート等の（メタ）アクリル系単量体、スチレン、メチルスチレン、エチルスチレン等の芳香族ビニル単量、エチレン、プロピレン、ブタジエン、イソブチレン、イソプレン、１，４−ペンタジエン等のオレフィン系炭化水素単量体、ビニルメチルエーテル等のビニルエーテル単量体等が挙げられる。これらの単量体は、要求性能に応じて、１種、または２種以上を混合して用いることができる。
【００２３】
共重合体（ａ）は、公知の方法、例えば、溶液重合で得ることができる。溶剤としては、メタノール、エタノール、プロパノール、ブタノール、エチレングリコールメチルエーテル、ジエチレングリコールメチルエーテルなどのアルコール類、アセトン、メチルエチルケトン、メチルイソブチルケトン、シクロヘキサノンなどのケトン類、テトラヒドロフラン、ジオキサン、エチレングリコールジメチルエーテル、ジエチレングリコールジメチルエーテルなどのエーテル類、ヘキサン、ヘプタン、オクタンなどの炭化水素類、ベンゼン、トルエン、キシレン、クメンなどの芳香族類、酢酸エチル、酢酸ブチルなどのエステル類などの使用が可能である。溶剤は２種以上を混合して使用してもよい。
【００２４】
合成時の単量体の仕込み濃度は、０〜８０重量％が好ましい。
重合開始剤としては、過酸化物またはアゾ化合物、例えば、過酸化ベンゾイル、アゾイソブチルバレノニトリル、アゾビスイソブチロニトリル、ジｔ−ブチルペルオキシド、ｔ−ブチルペルベンゾエート、ｔ−ブチルペルオクトエート、クメンヒドロキシペルオキシド等を使用することができ、重合温度は、５０〜２００℃、特に７０〜１４０℃が好ましい。
【００２５】
共重合体（ａ）のポリスチレン換算の重量平均分子量は、好ましくは１０万以上１５０万以下、更に好ましくは３０万以上１００万以下である。共重合体（ａ）の重量平均分子量が１５０万を越える場合には得られる重合体（Ａ）の溶剤に対する溶解性が低下するため、インク受容層の形成が困難となり、１０万未満の場合にはインク受容層のインク乾燥性が低下し、また、得られる受容シートの耐薬品性、耐候性も低下する。
共重合体（ａ）のガラス転移温度は、好ましくは０〜２００℃、更に好ましくは５０〜１５０℃、特に好ましくは６０〜１２０℃である。共重合体（ａ）のガラス転移温度が２００℃を越える場合には得られる重合体（Ａ）の溶剤に対する溶解性が低下するため、インク受容層の形成が困難となり、０℃未満の場合には得られる受容シートの耐薬性、表面硬度が低下する。
【００２６】
化合物（ｂ）としては、例えば、直鎖の末端または分岐した末端に、カルボキシル基と反応可能な官能基を有するポリエーテル、ポリエステル、ポリカーボネ−ト、またはポリウレタンを用いることができる。中でも、得られる受容シートのインク吸収性の点からポリエステルが好適である。
化合物（ｂ）のカルボキシル基と反応可能な官能基としては、水酸基、エポキシ基、アミノ基、イソシアネート基等が挙げられるが、反応性および得られる受容シートのインク吸収性の点で水酸基が好適である。
【００２７】
ポリエステルの例としては、ジカルボン酸の少なくとも１種と、多価アルコール、多価フェノール、またはこれらのアルコキシ変性物等のポリオールの少なくとも１種とをエステル化して得られる末端水酸基含有エステル化合物、及び末端の水酸基をアミノ基、カルボキシル基、エポキシ基に変性したエステル化合物などが挙げられる。
ジカルボン酸の例としては、テレフタル酸、イソフタル酸、オルトフタル酸、１，５−ナフタル酸、ｐ−オキシ安息香酸、ｐ−（ヒドロキシ）安息香酸、１，４−シクロヘキサンジカルボン酸、コハク酸、アジピン酸、アゼライ酸、セバシン酸、ドデカンジカルボン酸等のジカルボン酸等が挙げられる。
【００２８】
多価アルコールの例としては、１，３−プロパンジオール、２−メチル−１，３−プロパンジオール、１，４−ブタンジオール、２−メチル−１，４−ブタンジオール、１，２−ジメチル−１，４−ブタンジオール、２−エチル−１，４−ブタンジオール、１，５−ペンタンジオール、２−メチル−１，５−ペンタンジオール、３−メチル−１，５−ペンタンジオール、２，２，４−トリメチル−１，３−ペンタンジオール、３−エチル−１，５−ペンタンジオール、１，６−ヘキサンジオール、２−メチル−１，６−ヘキサンジオール、３−メチル−１，６−ヘキサンジオール、１，７−ヘプタンジオール、２−メチル−１，７−ヘプタンジオール、３−メチル−１，７−ヘプタンジオール、４−メチル−１，７−ヘプタンジオール、１，８−オクタンジオール、２−メチル１，８−オクタンジオール、２−エチル−１，８−オクタンジオール、３−メチル−１，８−オクタンジオール、４−メチル−１，８−オクタンジオール、１，９−ノナンジオール、エチレングリコール、プロピレングリコール、ネオペンチルグリコール、ジエチレングリコール、ジプロピレングリコール、シクロヘキサンジメタノール、ポリエチレングリコール、ポリプロピレングリコール、ポリテトラメチレングリコール、トリメチロールプロパン、１，１，１−トリメチロールプロパンエチレングリコール、グリセリン、エリスリトール、キシリトール、ソルビトール、マンニトール等が挙げられる。
【００２９】
多価フェノールの例としては、カテコール、レゾルシン、ヒドロキノン、ヘキシルレゾルシン、トリヒドロキシベンゼン、ジメチロールフェノール等が挙げられる。
市販の水酸基を２個以上有するポリエステル（ポリエステルポリオール）としては、例えば、株式会社クラレ製のクラレポリオールＰ−５１０、Ｐ−１０１０、Ｐ−１５１０、Ｐ−２０１０、Ｐ−３０１０、Ｐ−４０１０、Ｐ−５０１０、Ｐ−６０１０、Ｐ−２０１１、Ｐ−２０１３、Ｐ−５２０、Ｐ−１０２０、Ｐ−２０２０、Ｐ−１０１２、Ｐ−２０１２、Ｐ−５３０、Ｐ−１０３０、Ｐ−２０３０、ＰＭＨＣ−２０５０、ＰＭＨＣ−２０５０Ｒ、ＰＭＨＣ−２０７０、ＰＭＨＣ−２０９０、ＰＭＳＡ−１０００、ＰＭＳＡ−２０００、ＰＭＳＡ−３０００、ＰＭＳＡ−４０００、Ｆ−２０１０、Ｆ−３０１０、Ｎ−２０１０、ＰＮＯＡ−１０１０、ＰＮＯＡ−２０１４、Ｏ−２０１０、住友バイエルウレタン株式会社製のデスモフェン６５０ＭＰＡ、６５１ＭＰＡ／Ｘ、６７０、６７０ＢＡ、６８０Ｘ、６８０ＭＰＡ、８００、８００ＭＰＡ、８５０、１１００、１１４０、１１４５、１１５０、１１５５、１２００、１３００Ｘ、１６５２、１７００、１８００、ＲＤ１８１、ＲＤ１８１Ｘ、Ｃ２００、東洋紡績株式会社製のバイロン２００、５６０、６００、ＧＫ１３０、ＧＫ８６０、ＧＫ８７０、２９０、ＧＫ５９０、ＧＫ７８０、ＧＫ７９０等が挙げられる。
【００３０】
また、ポリエーテルの例としては、ポリエチレングリコール、ポリプロピレングリコール、ポリテトラメチレングリコール等のポリアルキレングリコール、及び末端の水酸基をアミノ基、カルボキシル基、エポキシ基に変性したエーテル化合物が挙げられる。市販の水酸基を２個以上有するポリエーテル（ポリエーテルポリオール）としては、例えば、住友バイエルウレタン株式会社製のデスモフェン２５０Ｕ、５５０Ｕ、１６００Ｕ、１９００Ｕ、１９１５Ｕ、１９２０Ｄ等が挙げられる。
【００３１】
また、ポリカーボネートの例としては、下記一般式で表されるポリカーボネートジオール、及び末端の水酸基をアミノ基、カルボキシル基、エポキシ基、Ｎ−メチロール基またはＮ−アルコキシメチル基に変性したカーボネート化合物が挙げられる。
Ｈ−（Ｏ−Ｒ−ＯＣＯ−）ｎＲ−ＯＨ
（Ｒ：ジエチレングリコール等のアルキレン鎖、ｎ：正の整数）
市販の水酸基を２個以上有するポリカーボネートとしては、例えば、株式会社クラレ製のクラレポリオールＰＮＯＣ−１０００、ＰＮＯＣ−２０００、ＰＭＨＣ−２０５０、ＰＭＨＣ−２０５０Ｒ、ＰＭＨＣ−２０７０、ＰＭＨＣ−２０７０Ｒ、ＰＭＨＣ−２０９０Ｒ、Ｃ−２０９０等が挙げられる。
【００３２】
また、ポリウレタンの例としては、ジイソシアネートの少なくとも１種と、２個の水酸基を有するジオール化合物の少なくとも１種とを重付加反応して得られる末端水酸基含有ポリウレタン化合物、及び末端の水酸基をアミノ基、またはカルボキシル基に変性したポリウレタン化合物などが挙げられる。
ジイソシアネートの例としては、トルイレンジイソシアネート、ナフチレン−１，５−ジイソシアネート、ジフェニルメタンジイソシアネート、トリメチルヘキサメチレンジイソシアネート、イソホロンジイソシアネート、４，４’  −ジフェニルメタンジイソシアネート、ヘキサメチレンジイソシアネート、ｍ−キシレンジイソシアネート、ｐ−キシレンジイソシアネート、リジンジイソシアネート、水添４，４’  −ジフェニルメタンジイソシアネート、水添トリレンジイソシアネート等が挙げられる。
【００３３】
ジオール化合物としては、１，３−プロパンジオール、２−メチル−１，３−プロパンジオール、１，４−ブタンジオール、２−メチル−１，４−ブタンジオール、１，２−ジメチル−１，４−ブタンジオール、２−エチル−１，４−ブタンジオール、１，５−ペンタンジオール、２−メチル−１，５−ペンタンジオール、３−メチル−１，５−ペンタンジオール、２，２，４−トリメチル−１，３−ペンタンジオール、３−エチル−１，５−ペンタンジオール、１，６−ヘキサンジオール、２−メチル−１，６−ヘキサンジオール、３−メチル−１，６−ヘキサンジオール、１，７−ヘプタンジオール、２−メチル−１，７−ヘプタンジオール、３−メチル−１，７−ヘプタンジオール、４−メチル−１，７−ヘプタンジオール、１，８−オクタンジオール、２−メチル１，８−オクタンジオール、２−エチル−１，８−オクタンジオール、３−メチル−１，８−オクタンジオール、４−メチル−１，８−オクタンジオール、１，９−ノナンジオール等の低分子量のジオール、ポリエステルジオール、ポリエーテルジオール、ポリカーボネートジオール、ポリアクリルジオールなどの比較的高分子量のジオールなど挙げられる。高分子量のジオールとしては、前述の化合物（ｂ）の中のジオールと同様のものを用いることができる。
ポリウレタンは、ジオール化合物の水酸基１モルに対して、ジイソシアネートのイソシアネート基が１モルより小さくなるような比率でジオール化合物とジイソシアネートとを混合し、加熱撹拌して反応させることにより得られる。
【００３４】
化合物（ｂ）のポリスチレン換算の重量平均分子量は、好ましくは５００〜２５，０００、更に好ましくは５００〜５，０００、特に好ましくは５００〜２０００である。化合物（ｂ）の重量平均分子量が２５，０００を越える場合には、インク受容層のインク乾燥性が低下し、５００未満の場合には、インク受容層のインク吸収性が低下する。
【００３５】
重合体（Ａ）は、共重合体（ａ）のカルボン酸または無水カルボン酸部分と、化合物（ｂ）のカルボキシル基と反応可能な官能基とを、公知の方法、例えば、化合物（ｂ）の極性基が水酸基、エポキシ基の場合はエステル化、アミノ基の場合はアミド化、イソシアネート基の場合はイミド化して得ることができる。溶剤としては、共重合体（ａ）合成時の溶媒をそのまま用いることができ、更に、合成時の条件、インク受容層形成時の条件などに応じて、他の溶媒を加えたり、脱溶媒したりしても構わない。
反応触媒としては、例えば、トリエチルアミン、トリエタノールアミン、エチレンジアミンなどの３級アミンなどが用いられ、反応温度は、５０〜３００℃が好ましい。
【００３６】
共重合体（ａ）と化合物（ｂ）との反応比率は、共重合体（ａ）のカルボン酸または無水カルボン酸１モルに対して、化合物（ｂ）のカルボキシル基と反応可能な官能基が、好ましくは０．０１〜１０モル、更に好ましくは０．１〜５モルである。化合物（ｂ）の反応比率が１０モルを越える場合には、インクの乾燥性が低下し、０．０１モル未満の場合には、得られる受容シートにカールが発生する。
また、共重合体（ａ）、化合物（ｂ）は、それぞれ１種類ずつを用いる必要はなく、目的、必要物性に応じて、それぞれ複数種を用いても構わない。
【００３７】
重合体（Ａ）のポリスチレン換算の重量平均分子量は、好ましくは１０万以上１５０万以下、更に好ましくは３０万以上１００万以下である。重合体（Ａ）の重量平均分子量が１５０万を越える場合には得られる重合体（Ａ）の溶剤に対する溶解性が低下するため、インク受容層の形成が困難となり、１０万未満の場合にはインク受容層のインク乾燥性が低下し、また、得られる受容シートの耐薬品性、耐候性も低下する。
【００３８】
次に、ポリイソシアネート化合物（Ｂ）について説明する。
ポリイソシアネート化合物（Ｂ）は、重合体（Ａ）がイソシアネート基と反応可能な極性基を有する場合に、重合体（Ａ）と重合体（Ａ）を架橋させ、印刷物により高い耐候性や、耐擦過性、耐溶剤性を付与することのできるインク受容層を形成するために用いられる。
ポリイソシアネート化合物（Ｂ）としては、例えば、脂環族ポリイソシアネート化合物、脂肪族ポリイソシアネート化合物、芳香族ポリイソシアネート化合物等を用いることができる。得られる受容シートを外装用途に用いる場合には、受容シートが経時で黄色から褐色に変色することを防ぐために、脂環族または脂肪族の化合物のみを用いることが好ましい。
【００３９】
脂環族ポリイソシアネート化合物としては、例えば、イソホロンジイソシアネート、水添トリレンジイソシアネート、水添４，４’  −ジフェニルメタンジイソシアネートなどが挙げられる。
脂肪族ポリイソシアネート化合物としては、例えば、トリメチルヘキサメチレンジイソシアネート、４，４’  −ジフェニルメタンジイソシアネート、ヘキサメチレンジイソシアネート、リジンジイソシアネートなどが挙げられる。
【００４０】
芳香族ポリイソシアネート化合物としては、例えば、ジフェニルメタンジイソシアネート、トルイレンジイソシアネート、ナフチレン−１，５−ジイソシアネート、ｏ−キシレンジイソシアネート、ｍ−キシレンジイソシアネート、ｐ−キシレンジイソシアネート、トリフェニルメタントリイソシアネート、ポリメチレンポリフェニルイソシアネートなどが挙げられる。
ポリイソシアネート化合物（Ｂ）としては、上記化合物とグリコール類またはジアミン類との両末端イソシアネートアダクト体、ビウレット変性体、イソシアヌレート変性体、プレポリマー変性体を用いても構わない。
【００４１】
また、上記ポリイソシアネート化合物のイソシアネート基を、例えば、メタノール、エタノール、ｎ−ペンタノール、エチレンクロルヒドリン、イソプロピルアルコール、フェノール、ｐ−ニトロフェノール、ｍ−クレゾール、アセチルアセトン、アセト酢酸エチル、ε−カプロラクタムなどのブロック剤と反応させてブロック化した、ブロック変性体を用いても構わない。
【００４２】
ポリイソシアネート化合物（Ｂ）は、要求性能に応じて、重合体（Ａ）のイソシアネート基と反応可能な極性基の総数に対して、イソシアネート基の総数が、好ましくは０．１倍〜５．０倍、更に好ましくは０．５倍〜３．０倍、特に好ましくは０．８〜２．０倍となるような比率で、１種、または２種以上を混合して用いることができる。
【００４３】
インク受容層が化合物（Ｂ）を含む場合、インク受容層には、重合体（Ａ）と化合物（Ｂ）との架橋反応を促進させるために、種々の架橋触媒を含有させることができる。代表的な架橋触媒としては、有機金属化合物、酸及びそれらのアンモニウム塩、低級アミン塩、多価金属塩、アミン類、有機過酸化物などが挙げられる。
有機金属化合物として具体的には、酢酸ナトリウム、オクチル酸錫、オクチル酸鉛、オクチル酸コバルト、オクチル酸亜鉛、オクチル酸カルシウム、ナフテン酸鉛、ナフテン酸コバルト、ジブチル錫ジオクテート、ジブチル錫ジラウレート、ジブチル錫マレートジブチル錫ジ（２−エチルヘキソエート）、ジエチル亜鉛、テトラ（ｎ−ブトキシ）チタンなどが挙げられる。
【００４４】
酸として具体的には、トリクロロ酢酸、リン酸、モノアルキルリン酸、ジアルキルリン酸、β−ヒドロキシエチル（メタ）アクリレートのリン酸エステル、モノアルキル亜リン酸、ジアルキル亜リン酸、ｐ−トルエンスルホン酸、無水フタル酸、安息香酸、ベンゼンスルホン酸、ドデシルベンゼンスルホン酸、ギ酸、酢酸、プロピオン酸、イタコン酸、シュウ酸、マレイン酸などが挙げられる。
アミン類として具体的には、ジシクロヘキシルアミン、トリエチルアミン、Ｎ，Ｎ−ジメチルベンジルアミン、Ｎ，Ｎ，Ｎ’  ，Ｎ’−テトラメチル−１，３−ブタンジアミン、ジエタノールアミン、トリエタノールアミン、シクロヘキシルエチルアミンなどが挙げられる。
【００４５】
有機過酸化物としては、ヒドロペルオキシド、クメンヒドロペルオキシド、ジイソプロピルベンゼンヒドロペルオキシド、シクロヘキサノンペルオキシド、ジ−ｔ−ブチルペルオキシド、ジクミルペルオキシド、ジアセチルペルオキシド、ベンゾイルペルオキシド、ｔ−ブチルペルオキシ−２−エチルヘキサノエート、ｔ−ブチルペルオキシラウレートなどが挙げられる。
【００４６】
これらの架橋触媒の中で、重合体（Ａ）の極性基が水酸基の場合は、酸及びそれらのアンモニウム塩、低級アミン塩、多価金属塩などの使用が好ましい。アミノ基の場合は、有機過酸化物、酸無水物、カルボン酸、酸化亜鉛−マグネシウムなどの使用が好ましい。カルボキシル基の場合は、酸及びそれらのアンモニウム塩、低級アミン塩、多価金属塩などの使用が好ましい。
これらの架橋触媒は２種類以上使用してもよく、その総使用量は重合体（Ａ）、及び化合物（Ｂ）の総量１００重量％に対して０．００１〜１０重量％、好ましくは０．０１〜５重量％の範囲である。
【００４７】
また、インクジェット方式に用いられるインクのうち顔料インクは、一般にアニオン性であることから、インク受容層には、インクの定着性向上剤として、カチオン性化合物を含有させることが好ましい。
カチオン性化合物としては、従来公知のものを用いることができ、重合体（Ａ）と相溶性の良いものを選択することが好ましい。
カチオン性化合物は、２種類以上を使用してもよく、その使用量は、重合体（Ａ）、及び化合物（Ｂ）の総量１００重量％に対して０．０５〜４５重量％、好ましくは１〜２５重量％の範囲である。
【００４８】
カチオン性化合物として具体的には、例えば、アミノ基を有するアクリル樹脂，第４級アンモニウム塩ポリマー等のカチオン樹脂、オレイルアミン、オクチルアミン、オクタデシルアミン等のアルキルアミン類、ジアルキルアミン類、ジメチルドデシルアミン、メチルジオレイルアミン等のトリアルキルアミン類、ポリオキシエチレンアルキルアミン、ポリオキシエチレン硬化ヒマシ油等のエチレンオキサイド（ＥＯ）付加型アルキルアミン類、オレイン酸アミド、ステアリン酸アミド、ステアリン酸ビスアミド等の脂肪酸アミド類、ココナットアミンアセテート、ステアリルアミンアセテート等のアルキルアミンの酢酸塩類、アルキルアミンの塩酸塩類、アルキルアミンのジオレイン酸塩類、アルキルアミンのジアジピン酸塩類、ラウリルトリメチルアンモニウムクロライド、ステアリルトリメチルアンモニウムクロライド、ジステアリルジメチルアンモニウムクロライド、アルキルベンジルジメチルアンモニウムクロライド等のアルキルアンモニウムクロライド類、ＥＯ付加型アンモニウムクロライド類等のカチオン性界面活性剤等が挙げられる。
【００４９】
また、インク受容層には、受容シートの強度を上げるために、本発明の効果を妨げない範囲で、重合体（Ａ）以外の各種の熱可塑性樹脂を含有させてもよい。かかる熱可塑性樹脂としては、例えば、ポリプロピレン、ポリエチレン、エチレン−酢酸ビニル共重合体、ポリイソブチレン、ポリブタジエン、ポリスチレン、ポリカーボネート、ポリメチルペンテン、アイオノマー、アクリロニトリル−ブタジエン−スチレン、アクリル系樹脂、ポリビニルアルコール、ポリアミド樹脂、ポリアセタール、ポリエステル等が挙げられる。
【００５０】
重合体（Ａ）以外の熱可塑性樹脂の添加量は、重合体（Ａ）の重量の５０重量％以下が好ましく、３０重量％以下が更に好ましい。この上限を越えると、充分なインク吸収性、インク乾燥性が得られない場合がある。
また、インク受容層には、本発明の効果を妨げない範囲で、ブロッキング防止、カーリング防止、表面光沢の調整、耐候性の向上、インキ滴の濡れ性の改善等の目的で、紫外線吸収剤、蛍光増白剤等の蛍光染料、着色剤、増粘剤、レベリング剤、クレーター防止剤、沈降防止剤、酸化防止剤、難燃剤、ワックス、熱安定剤等の各種の添加剤を添加してもよい。
【００５１】
インク受容層は、重合体（Ａ）、必要に応じて化合物（Ｂ）、着色剤、架橋触媒、カチオン性化合物、添加剤、及び溶剤を混合して得られる塗工剤を塗工、乾燥して成膜させることにより、基材シート上に形成される。
溶剤としては、メタノール、エタノール、プロパノール、ブタノール、エチレングリコールメチルエーテル、ジエチレングリコールメチルエーテル等のアルコール類、アセトン、メチルエチルケトン、メチルイソブチルケトン、シクロヘキサノン等のケトン類、テトラヒドロフラン、ジオキサン、エチレングリコールジメチルエーテル、ジエチレングリコールジメチルエーテル等のエーテル類、ヘキサン、ヘプタン、オクタン等の炭化水素類、ベンゼン、トルエン、キシレン、クメン等の芳香族類、酢酸エチル、酢酸ブチル等のエステル類などの内から、インク受容層の組成に応じ適当なものを使用する。溶剤は、２種以上を用いてもよい。
【００５２】
混合方法に特に限定はないが、通常は、重合体（Ａ）の重合時に得られる重合体溶液に、他の成分を混合し、攪拌羽根、振とう攪拌機、回転攪拌機などで攪拌すればよい。また、サンドミル、３本ロール、２本ロールなどを用いて混合してもよい。塗工性などの向上のために、さらに溶剤を追加したり、濃縮してもよい。
【００５３】
また、着色剤、特に顔料を添加する場合は、まず、着色剤、分散樹脂、必要に応じて分散剤、及び溶剤を混合した顔料ペーストを作成した後、他の成分と混合するのが好ましい。分散樹脂としては、特に限定はなく、顔料分散性に優れた極性基、例えば水酸基、カルボキシル基、チオール基、アミノ基、アミド基、ケトン基等を有する、アクリル樹脂、ポリウレタン樹脂、ポリウレア樹脂、ポリエステル樹脂等を用いることができる。分散剤としては、例えば、顔料誘導体、アニオン系界面活性剤、両性界面活性剤、ノニオン系界面活性剤、チタンカップリング剤、シランカップリング剤等が挙げられる。また、金属キレート、樹脂コートなどにより、顔料表面の改質を行うこともできる。
【００５４】
基材シートとしては、例えば、上質紙、グラシン紙、コート紙等の一般的な紙、ポリエチレンテレフタレート、ポリエチレンナフタレート、ポリフッ化ビニル、ポリフッ化ビニリデン、硬質ポリ塩化ビニル、ポリ塩化ビニリデン、ナイロン、ポリイミド、ポリスチレン、ポリビニルアルコール、エチレン・ビニルアルコール共重合体、ポリカーボネート、ポリアクリロニトリル、ポリブテン、軟質ポリ塩化ビニル、ポリフッ化ビニリデン、ポリエチレン、ポリプロピレン、ポリウレタン、エチレン酢酸ビニル共重合体、ポリ酢酸ビニル等のプラスチックシート等を挙げることができる。その他に、各種の不織布、合成紙、あるいはこれらを組み合わせた複合シート等も使用できる。但し、基材シート表面の表面自由エネルギーは、２０〜６０ｍＮ／ｍの範囲であることが好ましい。また、インク受容層の密着性を向上させるために、基材シートの表面に、コロナ処理、プラズマ処理、あるいは基材シートとの密着性に優れた樹脂のコーティング処理をしても構わない。
【００５５】
塗工剤の塗工は、従来公知の方式、例えば、グラビアコート方式、キスコート方式、ダイコート方式、リップコート方式、コンマコート方式、ブレードコート方式、ロールコート方式、ナイフコート方式、スプレーコート方式、バーコート方式、スピンコート方式、ディップコート方式等により行うことができる。塗工剤は、数回に分けて塗工してもよいし、１回で塗工してもよい。また、異なる方式を複数組み合わせて塗工してもよい。
インク受容層の膜厚（乾燥時）は、通常、好ましくは０．５〜１００μｍ、更に好ましくは３〜４０μｍであるが、この範囲内に限定されるものではなく、用途、要求性能に適した膜厚となるように塗布すればよい。
【００５６】
基材シートに塗工した塗工剤の乾燥、硬化は、塗工剤の種類、基材シートの種類、塗工膜厚、及び用途に応じた温度、時間で行えばよく、通常、室温〜３５０℃で行われるが、乾燥、硬化の効率化および生産性の向上の点から、３０〜１５０℃に加熱して行うことが好ましい。
本発明におけるインクジェット受容シートは、溶剤系インクを用いたインクジェット記録に用いられる。溶剤系インクとは、着色剤と他の成分、例えば顔料の分散性の向上、ヘッドの目詰まり防止、粘度調整等の目的で用いられる樹脂等を有機溶剤に溶解して得られたものをいう。
【００５７】
溶剤系インクに用いられる着色剤としては、例えば、キナクリドン系、アンスラキノン系、ペリレン系、ペリノン系、ジケトピロロピロール系、イソインドリノン系、縮合アゾ系、ベンズイミダゾロン系、モノアゾ系、不溶性アゾ系、ナフトール系、フラバンスロン系、アンスラピリミジン系、キノフタロン系、ピランスロン系、ピラゾロン系、チオインジゴ系、アンスアンスロン系、ジオキサジン系、フタロシアニン系、インダンスロン系等の有機顔料や、ニッケルジオキシンイエロー、銅アゾメチンイエロー等の金属錯体、酸化チタン、酸化鉄、酸化亜鉛等の金属酸化物、硫酸バリウム、炭酸カルシウムなどの金属塩、カーボンブラック、雲母などの無機顔料、アルミニウムなどの金属微粉やマイカ微粉等が挙げられる。
着色剤は、インクの全量を基準として好ましくは０．５〜１５重量％、より好ましくは１〜１０重量％の割合でインク中に配合される。
【００５８】
溶剤系インクに用いられる溶剤は、ヘッドの乾燥・目詰まりなどの防止のため、アルコール類、エーテル類、エステル類、およびケトン類からなる群から選ばれる少なくとも１種の有機溶剤であって、沸点１００〜２５０℃のものが好ましく、沸点１２０〜２２０℃のものがより好ましい。
アルコール類としては、例えば、エチレングリコール、トリエチレングリコール、テトラエチレングリコール、プロピレングリコール、ジプロピレングリコール等が挙げられる。
【００５９】
エーテル類としては、例えば、エチレングリコールモノ（メチル、エチル、ブチル、フェニル、ベンジル、エチルヘキシル）エーテル、エチレングリコールジ（メチル、エチル、ブチル）エーテル、ジエチレングリコールモノ（メチル、エチル、ブチル）エーテル、ジエチレングリコールジ（メチル、エチル、ブチル）エーテル、プロピレングリコールモノ（メチル、エチル、ブチル）エーテル、ジプロピレングリコールモノ（メチル、エチル）エーテル、トリプロピレングリコールモノメチルエーテル等が挙げられる。
【００６０】
エステル類としては、例えば、エチレングリコールモノ（メチル、エチル、ブチル）エーテルアセテート、エチレングリコールジ（メチル、エチル、ブチル）エーテルアセテート、ジエチレングリコールモノ（メチル、エチル、ブチル）エーテルアセテート、ジエチレングリコールジ（メチル、エチル、ブチル）エーテルアセテート、プロピレングリコールモノ（メチル、エチル、ブチル）エーテルアセテート、ジプロピレングリコールモノ（メチル、エチル）エーテルアセテート、トリプロピレングリコールモノメチルエーテルアセテート、２−（メトキシ、エトキシ、ブトキシ）エチルアセテート、２−エチルヘキシルアセテート、フタル酸ジメチル、フタル酸ジエチル、乳酸ブチル等が挙げられる。
ケトン類としては、シクロヘキサノン等が挙げられる。
【００６１】
【実施例】
以下、実施例により、本発明を詳細に説明する。なお、実施例中の部および％は、すべて重量部および重量％を示している。また、得られた重合体等のポリスチレン換算の重量平均分子量は、ゲルパーミネーションクロマトグラフィー装置を用いて測定した。
【００６２】
（合成例ａ−１〜ａ−１４）
冷却管、撹拌装置、温度計、窒素導入管を備えた４つ口フラスコに、表１に示す不飽和二塩基酸、エチレン性不飽和二重結合を有する他の単量体および溶媒を表１に示す配合比（重量比）に基づいて仕込み、窒素雰囲気下で撹拌しながら８０℃まで昇温し、アゾビスイソブチロニトリルを表１に示す配合比（重量比）に基づいて加えた。その後、２時間ごとに、最初に加えたアゾビスイソブチロニトリルと同量のアゾビスイソブチロニトリルを、計５回加えながら、計１２時間重合反応を行い、共重合体（ａ）の溶液を得た。得られた共重合体（ａ）の重量平均分子量（Ｍｗ）、ガラス転移温度（Ｔｇ）を表１に示す。
【００６３】
【表１】
2004345262.tif 000002
【００６４】
ＭＡＨ：無水マレイン酸
ＨＥＭＡ：２−ヒドロキシエチルメタクリレート
ＨＢＡ：４−ヒドロキシブチルアクリレート
ＢＭＡ：ｎ−ブチルメタクリレート
ＨＭＡ：ｎ−ヘキシルメタクリレート
ＥＨＭＡ：２−エチルヘキシルメタクリレート
５１３Ｍ：ジシクロペンタニルメタクリレート
ＩＢＸ：イソボルニルメタクリレート
ＭＭＡ：メチルメタクリレート
ＳＴ：スチレン
Ｔｏｌ：トルエン
ＥｔＡｃ：酢酸エチル
ＡＩＢＮ：アゾビスイソブチロニトリル
【００６５】
（合成例ｂ１）
冷却管、撹拌装置、温度計、窒素導入管、滴下ロートを備えた４つ口フラスコに、水酸基を２個以上有するポリエステルジオール（株式会社クラレ製「クラレポリオールＰ−５１０」）１００部、イソホロンジイソシアネート（住化バイエルウレタン株式会社製「デスモジュールＩ」）３３部、メチルエチルケトン（ＭＥＫ）１２２部を仕込み、窒素雰囲気下で撹拌しながら８０℃まで昇温した後、１時間加熱撹拌を行い、重量平均分子量２５００の両末端水酸基含有ポリウレタンｂ１を得た。
【００６６】
（合成例Ａ１〜Ａ１５）
共重合体（ａ）を重合した後、共重合体（ａ）を重合したフラスコに、表２に示す化合物（ｂ）を表２に示す配合比（固形分重量比）となるよう添加し、窒素雰囲気下で撹拌しながら８０℃まで昇温し、トリエチルアミン（ＴＥＡ）表２に示す配合比に基づいて加え、５時間加熱撹拌を行い、重合体（Ａ）溶液を得た。得られた重合体（Ａ）の重量平均分子量（Ｍｗ）を表２に示す。
【００６７】
【表２】
2004345262.tif 000003
【００６８】
Ｐ−２０１０：ポリエステルポリオール
（株式会社クラレ製「クラレポリオールＰ−２０１０」、Ｍｗ＝２０００）
Ｐ−１０１０：ポリエステルポリオール
（株式会社クラレ製「クラレポリオールＰ−１０１０」、Ｍｗ＝１０００）
Ｐ−５１０：ポリエステルポリオール
（株式会社クラレ製「クラレポリオールＰ−５１０」、Ｍｗ＝５００）
Ｐ−５０１０：ポリエステルポリオール
（株式会社クラレ製「クラレポリオールＰ−５０１０」、Ｍｗ＝５０００）
ＰＭＨＣ−２０５０：ポリカーボネートポリオール
（株式会社クラレ製「クラレポリオール  ＰＭＨＣ−２０５０」、Ｍｗ＝２０００）
１９００Ｕ：ポリエーテルポリオール
（住友バイエルウレタン株式会社製「デスモフェン１９００Ｕ」、Ｍｗ＝２０００）
Ｐ−３０１０：ポリエステルポリオール
（株式会社クラレ製「クラレポリオールＰ−３０１０」、Ｍｗ＝３０００）
ＧＫ８７０  ：ポリエステルポリオール
（東洋紡績株式会社製「バイロン  ＧＫ８７０」、Ｍｗ＝１００００〜１５０００）
ｂ１：両末端水酸基含有ポリウレタンｂ１（Ｍｗ＝２５００）
【００６９】
（実施例１〜２０、比較例１）
表３に示す重合体（Ａ）、化合物（Ｂ）、及び添加剤を、固形分換算で表３に示す割合となるように混合し、トルエン／酢酸ブチル＝５０／５０（重量比）の混合溶媒で固形分濃度が２０％となるよう希釈して塗工剤を作成した。なお、表中の化合物（Ｂ）の当量比とは、重合体（Ａ）のイソシアネート基と反応可能な極性基の総数に対する、化合物（Ｂ）のイソシアネート基の総数の比率を意味する。
得られた塗工剤を乾燥膜厚が２０μｍになるように、Ｂ４サイズの軟質塩化ビニルシート（表面自由エネルギー３３ｍＮ／ｍ）上に塗工、乾燥してインクジェット受容シートを得た。
【００７０】
【表３】
2004345262.tif 000004
【００７１】
Ｄ１４０Ｎ：イソホロンジイソシアネート
（三井武田ケミカル株式会社製「タケネートＤ−１４０Ｎ」）
ＳＴ２１００：カチオン性樹脂
（三菱化学株式会社製「サフトマーＳＴ−２１００」）
【００７２】
実施例１〜２０及び比較例１で得られたインクジェット受容シートを、Ｙｅｌｌｏｗ，Ｍａｇｅｎｔａ，Ｃｙａｎ，Ｂｌａｃｋの溶剤系顔料インクを用いたインクジェットプリンター（Ｒｏｌａｎｄ社製：ＳＣ−５００）を用いて、３ｃｍ×３ｃｍサイズの４色の画像を印刷し、印刷部分の乾燥性、インクの吸収性、耐水性をそれぞれ評価した。
【００７３】
乾燥性については、印刷５分後に印刷表面を綿棒で擦ることで評価した。インクの吸収性については、印刷５分後にインクの境界部分のにじみを目視にて評価した。耐水性に関しては、印刷した部分を１週間水中に浸漬させたものと、印刷直後の印刷物とを目視にて比較した。各評価は、◎：非常に良い  ○：使用上問題が無い  △：やや悪い  ×：非常に悪い  の４段階で行った。これらの結果を表４にまとめる。表４の結果より、本発明におけるインクジェット受容シートは、溶剤系インクの吸収性、耐水性、乾燥性に優れることが確認できた。
【００７４】
【表４】
2004345262.tif 000005
【００７５】
【発明の効果】
本発明により、溶剤系インクに対して、良好なインク吸収性、耐水性、乾燥性を兼ね備えるインクジェット受容シートが得られるようになった。